"滅菌済み内容物を含むパッケージにおいて、前記パッケージの壁の少なくとも一部が、ASTME96/E96M-05procedureBに準拠し、38°C、相対湿度50で測定された、100~1500g/m2日の水蒸気透過率MVTRを有することを特徴とするパッケージ。前記MVTRが少なくとも100g/m2日であることを特徴とする請求項1に記載のパッケージ。前記MVTRが少なくとも150g/m2日であることを特徴とする請求項1に記載のパッケージ。前記MVTRが最大で1250g/m2日であることを特徴とする請求項1~3のいずれか一項に記載のパッケージ。前記MVTRが最大で1000g/m2日であることを特徴とする請求項1~3のいずれか一項に記載のパッケージ。前記パッケージの壁に、PA-6、PA-66、PA-666、熱可塑性エラストマーが使用されていることを特徴とする請求項1~5のいずれか一項に記載のパッケージ。前記熱可塑性エラストマーとして、8個のC原子毎に少なくとも1個のNおよび/または少なくとも1個のOを含有する熱可塑性エラストマーが使用されていることを特徴とする請求項6に記載のパッケージ。前記熱可塑性エラストマーが、コポリエーテルエステルであることを特徴とする請求項6または7に記載のパッケージ。前記パッケージ壁が、Pa-6と前記コポリエーテルエステルのブレンド物からなるベース層を含むか、または前記ベース層で構成されていることを特徴とする請求項1~8のいずれか一項に記載のパッケージ。[実施例]実験には、以下のポリマー組成物からなる、厚さ60ミクロンのフィルムを使用した。実施例1:組成物=Arnitel登録商標EM400コポリエーテルエステル実施例2:組成物2=Arnitel登録商標VT3108コポリエーテルエステル実施例3:組成物3=90Akulon登録商標S240Cポリアミド6,610Arnitel登録商標VT3108のブレンド物実施例4:組成物4=70Akulon登録商標F136ポリアミド630Arnitel登録商標VT3108のブレンド物実施例5:組成物5=Akulon登録商標F136比較実験A:組成物A=Arnite登録商標A02306ポリエチレンテレフタレート比較実験B:組成物B=BOPP2軸配向ポリプロピレンポリマー組成物1~6はDSMEngineeringPlasticsから入手でき、組成物7は標準のBOPPフィルムであった。これらのフィルムの水蒸気透過率をCTSTypeC10/350環境制御チャンバーを使用して試験し、試料はASTME96/E96M-05ProcedureBに準拠して、38°C、相対湿度50で試験した。熱で封止をすることにより、これらのフィルムから袋を作製した。袋のサイズはA4の紙を基準としたので、袋の全表面は21cm29.5cm2=1239CM2、すなわち0.1239M2である。オートクレーブ滅菌プロセス中の水の浸入を模擬するために、予め封止したバッグに2ミリリットルの水を入れ、熱封止により最後の封止を行った。封止したバッグを38°Cのサーキュレーション式オーブンVoetschTypeNTU60/60に入れた。袋の乾燥速度を調べるために、半時間ごとにオーブンからバッグを取り出し、30秒間冷蔵庫に入れた。次いで、バッグ内部の水の凝縮を、目視によりチェックした。凝縮がなくなるまでの時間を、水の放出の有効性の尺度とみなす。結果を表2に示す。"